"窒素吸着比表面積N2SAが30~50m2/g、ジブチルフタレート吸収量DBPAが100~140ml/100g、トルエン着色透過度TTが80以上の領域にあるファーネスカーボンブラックであって、下記式1のXが1.00~1.20、下記式2のYが240~350、かつ下記式3のZが0.80~1.20であることを特徴とするソフト系ファーネスカーボンブラック。上記式中、IAはヨウ素吸着量、Yはアグリゲートの複雑さを表す形状係数、PMとAは透過型電子顕微鏡像の周囲長と投影面積、DmodeとΔD-50は遠心沈降法で測定したカーボンブラックアグリゲートサイズのモード径と半値幅である。天然ゴム及び/又は合成ゴム成分に対して、請求項1記載のソフト系ファーネスカーボンブラックを配合したことを特徴とするゴム組成物。本発明の目的は、ゴムに配合したとき、従来のFEFFastExtrudingFurnace級カーボンブラックと比べて、加工性を維持しながら機械的特性の向上を可能にするソフト系ファーネスカーボンブラック及びこれを配合したゴム組成物を提供することである。上記課題は、次の1~2の発明によって解決される。1窒素吸着比表面積N2SAが30~50m2/g、ジブチルフタレート吸収量DBPAが100~140ml/100g、トルエン着色透過度TTが80以上の領域にあるファーネスカーボンブラックであって、下記式1のXが1.00~1.20、下記式2のYが240~350、かつ下記式3のZが0.80~1.20であることを特徴とするソフト系ファーネスカーボンブラック。上記式中、IAはヨウ素吸着量、Yはアグリゲートの複雑さを表す形状係数、PMとAは透過型電子顕微鏡像によるアグリゲート画像の周囲長と投影面積、DmodeとΔD-50は遠心沈降法で測定したカーボンブラックアグリゲートサイズのモード径と半値幅である。2天然ゴム及び/又は合成ゴム成分に対して、1記載のソフト系ファーネスカーボンブラックを配合したことを特徴とするゴム組成物。本発明によれば、ゴムに配合したとき、従来のFEF級カーボンブラックと比べて、加工性を維持しながら機械的特性の向上を可能にするソフト系ファーネスカーボンブラック及びこれを配合したゴム組成物を提供できる。即ち、ゴムに配合したとき、従来のFEF級カーボンブラックと同等の押出し特性、黒色度や光沢度といった外観特性、圧縮永久歪み性を維持しながら、機械的強度を一層向上させることができるソフト系ファーネスカーボンブラックを提供できる。また、スポンジ押出製品や低硬度ゴム製品などのように押出加工の難しい部材に配合した場合にも、優れた押出加工性と圧縮永久歪み特性を付与することができるソフト系カーボンブラックを提供できる。以下、実施例及び比較例を示して本発明を更に詳しく説明するが、本発明は、これらの実施例により限定されるものではない。実施例1~5、比較例1~8[製造例]図1、図2に示す構造のオイルファーネス炉特開平07-316460号公報参照を用いてカーボンブラックを製造した。原料油の性状は表1に示す通りである。カーボンブラックの製造条件を表2に示す。なお、各実施例及び比較例のカーボンブラックの物理化学特性の制御は上記の各種製造条件を調整して行ったが、具体的にはX、Y及びZの3つの特性は次のようにして調整した。<N2SAとヨウ素吸着量IAの比Xの調整>は、導入総空気量に対する原料油供給量を調節すること及び急冷位置までの距離を短くすることにより行った。<複雑さを表す形状係数Yの調整>は、反応室に導入する空気量を調節することにより行った。<アグリゲートサイズ分布指数Z>の調整は、可燃性流体導入室への導入総空気量の制御により行った。表2に示す製造条件により得られたカーボンブラックの物理化学特性を表3に示す。なお、実施例1~5は本発明に係るファーネスカーボンブラックであり、比較例1~8は本発明の請求項1に規定した何れかの要件を満たさないカーボンブラックである。また対照例は一般的なFEF級カーボンブラックの例である旭60G:旭カーボン社製の値を示す。<各特性の測定>カーボンブラックの物理化学特性は次のようにして測定した。1DBP吸収量DBPAJISK6217-4:2001に記載の方法による、100g当たりに吸収されるDBPの容積ml/100gを示した。2窒素吸着比表面積N2SAJISK6217-2:2001に記載の方法による、単位重量当たりに吸着される窒素表面積m2/gを示した。3ヨウ素吸着量IAJISK6217-1:2008に記載の方法による、単位重量当たりに吸着されるヨウ素量mg/gを示した。4トルエン着色透過度JISK6218-4:2005に記載の方法による、カーボンブラックから抽出される物質によってトルエンが着色される程度を、トルエンのブランク値を100とした透過度で示した。5複雑さの形状係数YASTMD3849-07:2008に記載の方法により最終倍率5,000倍で表示された画像をニレコ社製の画像解析装置LUZEX―FSを用いて周囲長PMと投影面積Aから下記の式を用いて算出した。6アグリゲートサイズ分布指数ΔD-50/DmodeZJISK6217-6:2008に記載の方法によるストークス径のモード径Dmodeに対する半値幅ΔD-50の比を示した。<ゴム配合特性>表3に示したカーボンブラックを表4に示した割合でEPDMエチレンプロピレンゴムに配合してゴム組成物とし、各種特性を測定した。結果を表5に纏めて示す。表4中の1~7の詳細は次のとおりである。1商品名:EP-24JSR社製2商品名:PW-380出光興産社製3商品名:ホワイトンP-30白石工業社製4商品名:ノクセラーM大内新興化学工業社製5商品名:ノクセラーTT大内新興化学工業社製6商品名:ノクセラーTRA大内新興化学工業社製7商品名:ノクセラーBZ大内新興化学工業社製表5中の※1~※6の詳細は次のとおりである。※1試験片加硫条件:150°C×15min※2試験片加硫条件:150°C×20min※3試験条件:70°C×22hr※4旭60G対比指数数が大きい方が黒い※5旭60G対比指数数が大きい方が光沢がある※6押出1ヶ月後の未加硫試料表面のブリードの有無上記実施例及び比較例のカーボンブラックをEPDMに配合した表5のゴム特性の結果から、本発明のカーボンブラックの効果について説明する。なお、上記各特性は次の方法で測定した。ムーニースコーチ...JISK6300-1:2001に記載の方法押出特性...ASTMD2230-96:2002に記載の方法硬さ...JISK6253:2007に記載の方法引張試験...JISK6251:2004に記載の方法でダンベル状1号形試験片の引張特性を測定反発弾性...JISK6255:1996に記載の方法黒色度...JISZ8729:2004に記載の方法光沢度...JISZ8741:1997に記載の方法で60°の光沢度を測定ブリードの有無...押出特性で用いた試験片表面のブリードの有無を目視で観察上記測定結果から以下のようなことが分かる。i補強性引張強さについて表面積、DBP吸収量、トルエン着色透過度などの物理化学特性がほぼ類似し、アグリゲートの複雑さを表す形状係数Yが大きく異なる実施例1~3と比較例1~3形状係数Yがいずれも本発明の範囲を下回るについて、窒素吸着比表面積VS引張強さでプロットした結果を図3に示す。図3から、一般的に引張強さの性能は、表面積とDBP吸収量の組合せにより決定されるが、これらの特性に加えて複雑さを表す形状係数Yを本発明の数値範囲に制御することにより、従来よりも数高い特性を示し、制御要因としての有効性は明らかである。なお、実施例1~3では押出特性や硬さの特性については略同等である。また、N2SA/IAの比Xが本発明の範囲を下回る比較例4、及びアグリゲート分布特性のΔD-50/DmodeZが本発明の範囲を上回る比較例7においては、100モジュラス値及び引張強さが従来のFEF対照例よりも低下した。なお、実施例1の引張強さは対照例よりも低いが、これは、この特性に関与する要因が比表面積であるためであり、略同等の比表面積を有する実施例2と対照例とを対比すれば本発明の有位性は明らかである。ii加工性についてほぼ拮抗した物理化学特性を持つ実施例1~3及び比較例1~3を対比すると、押出速度において実施例の方がいずれも高い数値を示しており、またダイスウェルの値も改良されていることが分かる。iii外観性について黒色度に関しては、実施例1~5と比較例1~4、6~8は従来のFEFと同等であるといえるが、複雑さを表す形状係数Yが本発明の範囲を上回る比較例5は従来のFEFよりも黒色度が低下した。一方で光沢度に関しては、複雑さを表す形状係数Yが大きくなる程、大きくなる傾向があることが分かった。ivゴム組成物の表面汚染性についてトルエン着色透過度が本発明の範囲を外れた比較例8では、同時にN2SA/IAXも本発明範囲を上回る側に外れ、このカーボンブラック配合ゴム組成物では表面への未熱分解タール分の染み出しステイニングが発生し、ブリードとして観察された。vまとめ上記i~iiiから、本発明のソフト系ファーネスカーボンブラックは加工性、外観性、圧縮永久歪み性を損なうことなく補強性が向上することが分かる。"